【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
高温石英混合結晶を主な結晶相として有し、避けることのできない極微量を除いては、化学的清澄剤用の酸化ヒ素及び酸化アンチモンを含有しない、ガラスセラミックからなる、カラー表示能力が改善された透明な有色クックトップ又はハブであって、
Ｃ光源におけるＣＩＥのＸＹＺ表示系のＹ値（明度）が０．８〜２．５、１６００ｎｍの赤外線における透過率が４５％〜８５％、
透過率が、
４５０ｎｍにおいて０．１５％より大きく、
５００ｎｍにおいて０．１５％より大きく、
５５０ｎｍにおいて０．２５％より大きく、
６３０ｎｍにおいて３％〜９％であり、及び
１６００ｎｍにおいて５０％〜８０％である、
ことを特徴とする、クックトップ又はハブ。
【請求項２】
Ｃ光源におけるＣＩＥのＸＹＺ表示系のＹ値（明度）が１．０〜２．０であることを特徴とする、請求項１に記載のクックトップ又はハブ。
【請求項３】
前記ガラスセラミックの組成が、酸化物に基づく重量％で、かつ、成分含有量の上限と下限の範囲が：
Ｌｉ２Ｏ                            ３．０〜４．２
Σ  Ｎａ２Ｏ＋Ｋ２Ｏ                ０．２〜１．５
ＭｇＯ                              ０〜１．５
Σ  ＣａＯ＋ＳｒＯ＋ＢａＯ          ０〜４
ＺｎＯ                              ０〜２
Ｂ２Ｏ３                            ０〜２
Ａｌ２Ｏ３                          １９〜２３
ＳｉＯ２                            ６０〜６９
ＴｉＯ２                            ２．５〜４
ＺｒＯ２                            ０．５〜２
Ｐ２Ｏ５                            ０〜３
ＳｎＯ２                            ０．１〜０．６未満
Σ  ＴｉＯ２＋ＺｒＯ２＋ＳｎＯ２    ３．８〜６
Ｖ２Ｏ５                            ０．０１〜０．０６
Ｆｅ２Ｏ３                          ０．０３〜０．２
からなり、かつ、
１＜Ｆｅ２Ｏ３／Ｖ２Ｏ５＜８
である、請求項１又は２に記載のクックトップ又はハブ。
【請求項４】
出発ガラスが、２時間未満の継続時間でガラスセラミックの結晶化のための熱処理を行うことができる高速セラミック化性能を有し、かつ、ガラスセラミックの組成が、酸化物に基づく重量％で、かつ、成分含有量の上限と下限の範囲が：
Ｌｉ２Ｏ                            ３．２〜４．２
Ｎａ２Ｏ                            ０．１〜１
Ｋ２Ｏ                              ０．１〜１
Σ  Ｎａ２Ｏ＋Ｋ２Ｏ                ０．２〜１．５
ＭｇＯ                              ０〜１．５
Σ  ＣａＯ＋ＳｒＯ＋ＢａＯ          ０．１〜４
ＺｎＯ                              ０〜２
Ｂ２Ｏ３                            ０〜１
Ａｌ２Ｏ３                          １９〜２３
ＳｉＯ２                            ６０〜６８
ＴｉＯ２                            ２．８〜４
ＺｒＯ２                            ０．８〜１．８
Ｐ２Ｏ５                            ０〜１．５
ＳｎＯ２                            ０．１〜０．６未満
Σ  ＴｉＯ２＋ＳｎＯ２＋ＺｒＯ２    ４．４〜６
Ｖ２Ｏ５                            ０．０１〜０．０５
Ｆｅ２Ｏ３                          ０．０７〜０．１８
からなり、かつ、
２＜Ｆｅ２Ｏ３／Ｖ２Ｏ５＜６
であることを特徴とする、請求項１〜３のいずれか一項に記載のクックトップ又はハブ。
【請求項５】
酸化物に基づく重量％単位で：
ＣａＯ  ０．２〜１
ＳｒＯ  ０．１〜１
を含有する、前記ガラスセラミックの組成を特徴とする、請求項１〜４のいずれか一項に記載のクックトップ又はハブ。
【請求項６】
結晶性出発ガラスが良好な可融性及び耐失透性を有し、ガラスの粘度が１０４ｄＰａｓのときの温度である加工温度ＶＡが１３２０℃未満であり、失透上限が少なくともＶＡより３０℃低く、前記ガラスセラミックの組成が酸化物に基づく重量％で、かつ、成分含有量の上限と下限の範囲が：
Ｌｉ２Ｏ                            ３．２〜４．０
Ｎａ２Ｏ                            ０．２〜１
Ｋ２Ｏ                              ０．１〜１
Σ  Ｎａ２Ｏ＋Ｋ２Ｏ                ０．４〜１．２
ＭｇＯ                              ０．１〜１．２
ＣａＯ                              ０．２〜１
ＳｒＯ                              ０〜１
ＢａＯ                              ０〜３
Σ  ＣａＯ＋ＳｒＯ＋ＢａＯ          ０．２〜４
ＺｎＯ                              ０〜１．８
Ｂ２Ｏ３                            ０〜１
Ａｌ２Ｏ３                          １９〜２２
ＳｉＯ２                            ６２〜６７
ＴｉＯ２                            ２．８〜４
ＺｒＯ２                            ０．５〜１．６
Ｐ２Ｏ５                            ０〜１．５
ＳｎＯ２                            ０．１〜０．５
Σ  ＴｉＯ２＋ＺｒＯ２＋ＳｎＯ２    ４．２〜６
Ｖ２Ｏ５                            ０．０１〜０．０５
Ｆｅ２Ｏ３                          ０．０８〜０．１５
及び
２＜Ｆｅ２Ｏ３／Ｖ２Ｏ５＜６
であることを特徴とする、請求項１〜５のいずれか一項に記載のクックトップ又はハブ。
【請求項７】
１５８０℃より高い温度における１ｂａｒの、ガラスセラミック及び／又は結晶性出発ガラスの平衡酸素分圧ｐＯ２を特徴とする、請求項１〜６のいずれか一項に記載のクックトップ又はハブ。
【請求項８】
前記平衡酸素分圧が、１７００℃より高い溶融ガラスの温度によって設定されることを特徴とする、請求項７に記載のクックトップ又はハブ。
【請求項９】
０．０４重量％未満のＶ２Ｏ５含有率を特徴とする、請求項７又は８に記載のクックトップ又はハブ。
【請求項１０】
ガラス溶融物の温度が１７００℃より高く、ガラス１ｋｇ当たり気泡が５個未満である気泡数が得られ、Ｆｅ２Ｏ３含有率がＳｎＯ２含有率の少なくとも２０重量％であることを特徴とする、請求項１〜９のいずれか一項に記載のクックトップ又はハブ。
【請求項１１】
通常の赤色ディスプレイの代わりに又はこれに加えて、青色、緑色、黄色、橙色又は白色の１つ又は複数の他のカラーディスプレイを使用することを特徴とする、請求項１〜１０のいずれか一項に記載のクックトップ又はハブ。
【請求項１２】
カラー表示能力が改善された透明な有色クックトップ又はハブを製造する方法であって、該有色クックトップ又はハブが、高温石英混合結晶を主な結晶相として有するガラスセラミックからなり、避けることのできない極微量を除いては、化学的清澄用の酸化ヒ素及び酸化アンチモンを分配することなく、調理領域を、
透過率が、
４５０ｎｍにおいて０．１５％より大きく、
５００ｎｍにおいて０．１５％より大きく、
５５０ｎｍにおいて０．２５％より大きく、
６３０ｎｍにおいて３％〜９％であり、
１６００ｎｍにおいて５０％〜８０％であり、
Ｃ光源におけるＣＩＥのＸＹＺ表示系のＹ値（明度）が０．８〜２．５であり、
１６００ｎｍの赤外線における透過率が４５％〜８５％、
となるように設定する、
ことを特徴とする、クックトップ又はハブを製造する方法。
【請求項１３】
Ｃ光源におけるＣＩＥのＸＹＺ表示系のＹ値（明度）を１．０〜２．０に設定することを特徴とする、請求項１２に記載のクックトップ又はハブを製造する方法。
【請求項１４】
酸化物に基づく重量％で、かつ、成分含有量の上限と下限の範囲が：
Ｌｉ２Ｏ                              ３．０〜４．２
Σ  Ｎａ２Ｏ＋Ｋ２Ｏ                  ０．２〜１．５
ＭｇＯ                                ０〜１．５
Σ  ＣａＯ＋ＳｒＯ＋ＢａＯ            ０〜４
ＺｎＯ                                ０〜２
Ｂ２Ｏ３                              ０〜２
Ａｌ２Ｏ３                            １９〜２３
ＳｉＯ２                              ６０〜６９
ＴｉＯ２                              ２．５〜４
ＺｒＯ２                              ０．５〜２
Ｐ２Ｏ５                              ０〜３
ＳｎＯ２                              ０．１〜０．６未満
Σ  ＴｉＯ２＋ＺｒＯ２＋ＳｎＯ２      ３．８〜６
Ｖ２Ｏ５                              ０．０１〜０．０６
Ｆｅ２Ｏ３                            ０．０３〜０．２
からなり、かつ、
１＜Ｆｅ２Ｏ３／Ｖ２Ｏ５＜８
であるガラスセラミックの組成を使用することを特徴とする、請求項１２又は１３に記載のクックトップ又はハブを製造する方法。
【請求項１５】
結晶性出発ガラスが、２時間未満の継続時間でガラスセラミックの結晶化のための熱処理を行うことができる高速セラミック化性能を有し、酸化物に基づく重量％で、かつ、成分含有量の上限と下限の範囲が：
Ｌｉ２Ｏ                            ３．２〜４．２
Ｎａ２Ｏ                            ０．１〜１
Ｋ２Ｏ                              ０．１〜１
Σ  Ｎａ２Ｏ＋Ｋ２Ｏ                ０．２〜１．５
ＭｇＯ                              ０〜１．５
Σ  ＣａＯ＋ＳｒＯ＋ＢａＯ          ０．１〜４
ＺｎＯ                              ０〜２
Ｂ２Ｏ３                            ０〜１
Ａｌ２Ｏ３                          １９〜２３
ＳｉＯ２                            ６０〜６８
ＴｉＯ２                            ２．８〜４
ＺｒＯ２                            ０．８〜１．８
Ｐ２Ｏ５                            ０〜１．５
ＳｎＯ２                            ０．１〜０．６未満
Σ  ＴｉＯ２＋ＺｒＯ２＋ＳｎＯ２    ４．４〜６
Ｖ２Ｏ５                            ０．０１〜０．０５
Ｆｅ２Ｏ３                          ０．０７〜０．１８
からなり、かつ、
２＜Ｆｅ２Ｏ３／Ｖ２Ｏ５＜６
である組成を使用することを特徴とする、請求項１２〜１４のいずれか一項に記載のクックトップ又はハブを製造する方法。
【請求項１６】
８０分未満の総継続時間を有する、請求項１５に記載の結晶性出発ガラスの高速セラミック化によりクックトップ又はハブを製造する方法であって、前記セラミック化を、以下のプログラム：
ａ）前記結晶性ガラスの温度を約６８０℃の温度まで３分〜３０分以内に上げること、
ｂ）前記結晶性ガラスの温度を６８０℃〜８００℃の核形成の温度範囲内に約１０分〜３０分間かけて上げること、
ｃ）核含有ガラスの温度を５分〜３０分以内に８５０℃〜９５０℃の高結晶成長速度の温度範囲内に上げること、
ｄ）高温石英混合結晶タイプの結晶を結晶化核上で成長させるために、８５０℃〜９５０℃の最大温度の温度範囲内で最大２０分維持すること、及びその後、
ｅ）得られたガラスセラミックを室温まで急冷すること、
によって実施することを特徴とする、クックトップ又はハブを製造する方法。
【請求項１７】
酸化物に基づく重量％単位で：
ＣａＯ  ０．２〜１
ＳｒＯ  ０．１〜１
を含有する組成を使用することを特徴とする、請求項１２〜１６のいずれか一項に記載のクックトップ又はハブを製造する方法。
【請求項１８】
結晶性初期ガラスが可融性及び失透安定性を有し、ガラスの粘度が１０４ｄＰａｓのときの温度である加工温度ＶＡが１３２０℃未満であり、失透上限が少なくともＶＡより３０℃低く、酸化物に基づく重量％で、かつ、成分含有量の上限と下限の範囲が：
Ｌｉ２Ｏ                            ３．２〜４．０
Ｎａ２Ｏ                            ０．２〜１
Ｋ２Ｏ                              ０．１〜１
Σ  Ｎａ２Ｏ＋Ｋ２Ｏ                ０．４〜１．２
ＭｇＯ                              ０．１〜１．２
ＣａＯ                              ０．２〜１
ＳｒＯ                              ０〜１
ＢａＯ                              ０〜３
Σ  ＣａＯ＋ＳｒＯ＋ＢａＯ          ０．２〜４
ＺｎＯ                              ０〜１．８
Ｂ２Ｏ３                            ０〜１
Ａｌ２Ｏ３                          １９〜２２
ＳｉＯ２                            ６２〜６７
ＴｉＯ２                            ２．８〜４
ＺｒＯ２                            ０．５〜１．６
Ｐ２Ｏ５                            ０〜１．５
ＳｎＯ２                            ０．１〜０．５
Σ  ＴｉＯ２＋ＺｒＯ２＋ＳｎＯ２    ４．２〜６
Ｖ２Ｏ５                            ０．０１〜０．０５
Ｆｅ２Ｏ３                          ０．０８〜０．１５
及び
２＜Ｆｅ２Ｏ３／Ｖ２Ｏ５＜６
の組成を使用することを特徴とする、請求項１２〜１７のいずれか一項に記載のクックトップ又はハブを製造する方法。
【請求項１９】
１５８０℃より高い温度において、ガラスセラミック及び／又は結晶性出発ガラスの平衡酸素分圧ｐＯ２が１ｂａｒに設定されることを特徴とする、請求項１２〜１８のいずれか一項に記載のクックトップ又はハブを製造する方法。
【請求項２０】
前記平衡酸素分圧が、１７００℃より高い溶融ガラスの温度に設定されることを特徴とする、請求項１９に記載のクックトップ又はハブを製造する方法。
【請求項２１】
０．０４ｗｔ％未満のＶ２Ｏ５含有率を使用することを特徴とする、請求項１９又は２０に記載のクックトップ又はハブを製造する方法。
【請求項２２】
１７００℃より高い溶融ガラスの温度に基づき、ガラス１ｋｇ当たり気泡が５個未満である気泡数が得られ、Ｆｅ２Ｏ３含有率がＳｎＯ２含有率の少なくとも２０重量％未満であることを特徴とする、請求項１２〜２１のいずれか一項に記載のクックトップ又はハブを製造する方法。
【請求項２３】
通常の赤色ディスプレイの代わりに又はこれに加えて、青色、緑色、黄色、橙色又は白色の１つ又は複数の異なるＬＥＤを使用することを特徴とする、請求項１２〜２２のいずれか一項に記載のクックトップ又はハブを製造する方法。